СПОСОБ ПОЛУЧЕНИЯ М-НИТРОБЕНЗОАТА МАРГАНЦА (II)

Mn
1. Способ получения м-нитробензоата марганца (II) путем взаимодействия металла с кислотой в присутствии окислителя, органической жидкой фазы и стимулирующей добавки в бисерной мельнице, отличающийся тем, что в качестве окислителя берут пероксид марганца в количестве 0,25-0,50 моль/кг и в мольном соотношении с металлом 1:1-1:3, кислоту дозируют в количестве (2,05-2,15) , где n и  - содержания (моль/кг) металла и его пероксида в исходной загрузке, в качестве основного компонента жидкой фазы берут растворитель, в котором должна быть хотя бы частично растворима кислота и как можно хуже растворима соль - продукт, а стимулирующую добавку дозируют в количестве 0,01-0,05 моль/кг, загрузку ведут в последовательности: стеклянный бисер, растворитель жидкой фазы, м-нитробензойная кислота, стимулирующая добавка, металл и его пероксид; процесс начинают при комнатной температуре и ведут при охлаждении в диапазоне максимально достигаемых температур 35-53°С при контроле методом отбора проб до практически полного превращения пероксида марганца и металла в соль, после чего процесс прекращают, суспензию реакционной смеси отделяют от стеклянного бисера и фильтруют, осадок на фильтре промывают растворителем жидкой фазы, тщательно отжимают и направляют на очистку путем перекристаллизации, а фильтрат вместе с промывным растворителем возвращают на загрузку повторного процесса.
2. Способ по п.1, отличающийся тем, что в качестве органического растворителя жидкой фазы берут изобутиловый спирт, этилцеллозольв, бутилацетат, о-ксилол и уайт-спирит.
3. Способ по п.1, отличающийся тем, что в качестве стимулирующей добавки используют молекулярный йод, иодид и бромид калия, а также хлориды кальция и бария.